(57)【特許請求の範囲】
【請求項１】
高屈折率樹脂層と低屈折率樹脂層との積層体からなるマイクロレンズアレイであって、高屈折率樹脂層が下記一般式（１）
【化１】
0003797223.tif 000019
〔式中、
Ｒ１およびＲ２は独立してＨまたはＣＨ３；
Ｒ３およびＲ４は独立してＯＣＨ２ＣＨ２、ＯＣＨ（ＣＨ３）ＣＨ２、ＯＣＨ（Ｃ２Ｈ５）ＣＨ２、ＯＣＨ２ＣＨ２ＣＨ２またはＯＣＨ２ＣＨ２ＣＨ２ＣＨ２；
ｍおよびｎは独立して０〜４の数、
を表わす〕
で表されるフルオレン誘導体ジ（メタ）アクリレート類および光重合開始剤として一般式（２）
【化２】
0003797223.tif 000020
〔式中、
Ｒ５は置換基を有してもよいフェニル基、
Ｒ６はＣ１２以下のアルキル基、
Ｒ７はフェニル基、
を表わす〕
で表される芳香族系アシルホスフィン酸アルキルエステル類を含有する樹脂組成物から形成されてなり、低屈折率樹脂層がフッ素含有アクリレート類、硅素含有アクリレート類を構成成分として含有することを特徴とするマイクロレンズアレイ。
【請求項２】
高屈折率樹脂層が屈折率１．５７以上、低屈折率樹脂層が屈折率１．４７以下を有し、高屈折率樹脂層の屈折率と低屈折率樹脂層の屈折率との差が０．１３以上ある、請求項１に記載のマイクロレンズアレイ。
【請求項３】
高屈折率樹脂層がさらに（メタ）アクリレート類を構成成分として含有する請求項１又は請求項２に記載のマイクロレンズアレイ。
【請求項４】
（メタ）アクリレート類が芳香族系（メタ）アクリレート類である請求項３に記載のマイクロレンズアレイ。
【請求項５】
高屈折率樹脂層がさらに紫外領域の長波長側または可視領域に吸収帯を有する光重合開始剤を含有する請求項１〜４のいずれかに記載のマイクロレンズアレイ。
【請求項６】
請求項１〜４いずれかに記載の高屈折率樹脂層と低屈折率樹脂層との積層体からなるマイクロレンズアレイの高屈折率樹脂層形成用の樹脂組成物であって、主成分として下記一般式（１）
【化３】
0003797223.tif 000021
〔式中、
Ｒ１およびＲ２は独立してＨまたはＣＨ３；
Ｒ３およびＲ４は独立してＯＣＨ２ＣＨ２、ＯＣＨ（ＣＨ３）ＣＨ２、ＯＣＨ（Ｃ２Ｈ５）ＣＨ２、ＯＣＨ２ＣＨ２ＣＨ２またはＯＣＨ２ＣＨ２ＣＨ２ＣＨ２；
ｍおよびｎは独立して０〜４の数、
を表わす〕
で表されるフルオレン誘導体ジ（メタ）アクリレート類および紫外領域の長波長側または可視領域に吸収帯を有する光重合開始剤、および一般式（２）
【化４】
0003797223.tif 000022
〔式中、
Ｒ５は置換基を有してもよいフェニル基、
Ｒ６はＣ１２以下のアルキル基、
Ｒ７はフェニル基、
を表わす〕
で表される芳香族系アシルホスフィン酸アルキルエステル類を光重合開始剤として含有することを特徴とする光硬化性樹脂組成物。
【請求項７】
請求項１〜５のいずれかに記載のマイクロレンズアレイを搭載していることを特徴とする液晶プロジェクター。
【発明の詳細な説明】
【０００１】
（技術分野）
本発明は、マイクロレンズアレイ、特に耐光性に優れたマイクロレンズアレイに関する。また、それに使用する樹脂組成物に関する。
【０００２】
（背景技術）
マイクロレンズアレイは、例えば図１に示したような小さな凸レンズが多数平面上に配列された構造をなしており、高屈折率樹脂層（２）と低屈折率樹脂層（３）が基板としてのガラス板の間に積層されている（特開平８-２０９０７６号公報、特開平８-２４０８０２号公報）。このようなマイクロレンズアレイは液晶プロジェクターやプロジェクションテレビ等に使用され、一般に高屈折率樹脂層と低屈折率樹脂層とを合わせた厚さが４０〜５０μｍくらいであり、それを構成する小さい凸レンズの径は約４０μｍくらいのものである。そして凸レンズ機能を有する層が高屈折率樹脂で構成されているのが一般的である。
【０００３】
樹脂としては紫外線硬化型樹脂が一般的に使用されている。高屈折率樹脂成分としては硫黄含有アクリレート類（メタクリレート類を含む。以下同様）、芳香環を１〜２個含有する芳香族アクリレート類、フッ素以外のハロゲン含有アクリレート類およびこれらを組み合わせたアクリレート類があり、低屈折率樹脂成分としてはフッ素含有アクリレート類、硅素含有アクリレート類がある。
【０００４】
しかしながら、このような従来のマイクロレンズアレイにあっては、以下に示すような問題点がある。
【０００５】
最近、マイクロレンズアレイの主用途である液晶プロジェクターの明るさの増大が強く要求されるようになり、光源の光強度が大幅に増大した。このため、低屈折率樹脂では問題とならないが、高屈折率樹脂では光劣化による光線透過率の低下が顕著となり、その改良が強く要請されている。特に高屈折率樹脂として最も一般的に使用されてきた硫黄含有アクリレート類ではその劣化が著しい。
【０００６】
（発明の開示）
（発明が解決しようとする技術的課題）
本発明は、マイクロレンズアレイの高屈折率樹脂層の耐光性を改良すること、および更に、この樹脂層を形成するために用いる高耐光性光硬化型樹脂組成物の保存安定性をも大幅に改良し、微小な析出物の発生を防止することを目的としている。
【０００７】
（その解決方法）
本発明は、高屈折率樹脂層と低屈折率樹脂層との積層体からなるマイクロレンズアレイであって、高屈折率樹脂層が下記一般式（１）
【化５】
0003797223.tif 000002
〔式中、
Ｒ１およびＲ２は独立してＨまたはＣＨ３；
Ｒ３およびＲ４は独立してＯＣＨ２ＣＨ２、ＯＣＨ（ＣＨ３）ＣＨ２、ＯＣＨ（Ｃ２Ｈ５）ＣＨ２、ＯＣＨ２ＣＨ２ＣＨ２またはＯＣＨ２ＣＨ２ＣＨ２ＣＨ２；
ｍおよびｎは独立して０〜４の数、
を表わす〕
で表されるフルオレン誘導体ジ（メタ）アクリレート類を構成成分として含有するマイクロレンズアレイに関する。
【０００８】
さらに、本発明は、上記高屈折率樹脂層が、光重合開始剤として特に一般式（２）
【化６】
0003797223.tif 000003
〔式中、
Ｒ５は置換基を有してもよいフェニル基、
Ｒ６はＣ１２以下のアルキル基、
Ｒ７はフェニル基、
を表わす〕
で表される芳香族系アシルホスフィン酸アルキルエステル類を含有する上記マイクロレンズアレイに関する。
【０００９】
本発明のマイクロレンズアレイは耐光性に優れるため、高いエネルギーの光源を使用する用途にも十分使用でき、特に強い光源を使用する最近の液晶プロジェクターへの使用に好適である。
さらにまた、本発明は、上記いずれかに記載のマイクロレンズアレイを搭載していることを特徴とする液晶プロジェクターに関する。
【００１０】
なお、本明細書においては、（メタ）アクリレートとの記載は、アクリレートおよびメタアクリレートの両者を包含することを意味する。
【００１１】
一般に高屈折率樹脂層とは、屈折率１.５７以上、好ましくは１.６０以上であるものをいい、低屈折率樹脂層とは、屈折率１.４７以下、好ましくは１.４４以下であるものをいい、高屈折率樹脂層の屈折率と低屈折率樹脂層の屈折率との差は０.１３以上、好ましくは０.１６以上とすることが好ましい。屈折率の差が０.１３より小さいと、所望のマイクロレンズアレイとしての特性を得るために厚さを増大したり、また同じ厚さの場合はレンズの曲率を大きくする等の対処が必要となり、その作製に問題を生じることになる。
【００１２】
（発明を実施するための最良の形態）
前記一般式（１）において、Ｒ１およびＲ２はそれぞれ独立して水素原子またはメチル基を表わすが、高屈折率とするためには両者がともに水素原子であることが好ましい。
Ｒ３およびＲ４はそれぞれ独立してオキシエチレン基、オキシプロピレン基、オキシ（２−エチル）エチレン基、オキシトリエチレン基またはオキシテトラエチレン基を表わすが、高屈折率とするためには両者がともにオキシエチレン基であることが好ましい。
またｍおよびｎはそれぞれ独立して０〜４の数を表わし、より高屈折率とするためには両者がともに１または０である場合が好ましく、より好ましくは両者が１の場合である。
【００１３】
一般式（１）で表わされるフルオレン誘導体ジ(メタ)アクリレート類は、下記一般式（３）で表わされるフルオレン誘導体；
【化７】
0003797223.tif 000004
〔式中、Ｒ３、Ｒ４、ｍおよびｎは前記と同義〕と、下記一般式（４）で表わされる(メタ)アクリル酸；
【化８】
0003797223.tif 000005
〔式中、Ｒ１およびＲ２は前記と同義〕とのエステル化反応〔すなわち（メタ）アクリレート化反応〕によって合成することが一般的である。
【００１４】
一般式（１）で表されるフルオレン誘導体ジ(メタ)アクリレート類において、ｍとｎがともに０の場合は、一般式（３ａ）
【化９】
0003797223.tif 000006
で表されるフルオレン誘導体と、下記一般式（４ａ）
【化１０】
0003797223.tif 000007
〔式中、Ｒ１およびＲ２は前記と同義〕
で表される（メタ）アクリル酸クロライドとのエステル化反応〔すなわち（メタ）アクリレート化反応〕によって合成することが一般的である。
【００１５】
より具体的には、本発明において最も好ましいフルオレン誘導体ジアクリレート、すなわち、下記式（５）
【化１１】
0003797223.tif 000008
で表される９,９-ビス［４-(２-アクリロイルオキシエトキシ)フェニル］フルオレンは、
下記式（６）
【化１２】
0003797223.tif 000009
で示される９,９-ビス［４-(２-ヒドロキシエトキシ)フェニル］フルオレンのアクリレート化反応により合成することができる。
【００１６】
さらに詳細には、特開平６−２２０１３１号公報、特開平４−３２５５０８号公報、特開平５−１６４９０３号公報または特開平７−２９３９号公報に記載の合成方法を参考にすることができる。それらの合成方法に関する記載を本明細書の一部としてここに引用する。
【００１７】
マイクロレンズアレイは、一般的にはガラス基板（１）と（４）の間に高屈折率樹脂層（２）と低屈折率樹脂層（３）とが積層された構成を有しており、その積層方法は従来から行われている方法を適用すればよい（特開平８-２０９０７６号公報、特開平８-２４０８０２号公報等）。なお、図１においてはガラス基板（１）と（４）を用いているが、特にガラス基板でなければならないというのではなく、ガラスと同様の機能を代替できるものであれば使用することができる。例えば、ガラス基板の代わりに透明性を有するプラスチック基板等が使用できる。
【００１８】
いずれの方法でマイクロレンズアレイを製造する場合でも、一般式（１）で示されるようなフルオレン誘導体ジ(メタ)アクリレート類は常温で淡黄色透明固体または非常に粘稠な液体であるため、マイクロレンズアレイに積層する場合にはこれを溶解するモノマー類を反応性希釈剤として使用することが好ましい。それにより取り扱いが容易になり、マイクロレンズアレイが作製し易くなる。そのようなモノマーとしてはラジカル重合可能な(メタ)アクリレート類であればどのようなものでもよいが、マイクロレンズアレイの高屈折率樹脂層として使用するので、できるだけ屈折率を低下させないために分子内に芳香族環を有する(メタ)アクリレート類が好ましい。例えば、ベンジル(メタ)アクリレート、ｏ-、ｍ-、ｐ-メチルベンジル(メタ)アクリレート、フェニル(メタ)アクリレート、ｏ-、ｍ-、ｐ-メチルフェニル(メタ)アクリレート、フェノキシエチル(メタ)アクリレート、フェノキシプロピル(メタ)アクリレート等が例示される。これらの中で好ましいものは、メタアクリレート系であり、特に希釈効果に優れたベンジルメタアクリレートがよい。
【００１９】
上記(メタ)アクリレート類を添加混合する場合、フルオレン誘導体ジ(メタ)アクリレート類と、上記の(メタ)アクリレート類との配合比は、２０：８０〜８０：２０（重量比）であるが、４０：６０〜６０：４０（重量比）が好ましい。
また、樹脂特性の調整、例えば、粘度、屈折率、硬度、ガラス転移点などの調整が必要な場合には、他のアクリレート類を本発明の効果を損なわない範囲で添加してもよい。
【００２０】
高屈折率樹脂層を形成する樹脂組成物には光重合開始剤が添加される。
光重合開始剤は、１種類もしくは２種類以上使用することができる。ただし、マイクロレンズアレイの形成には硬化後の樹脂層を着色させにくいものを選定するのがよい。例えば、２−ヒドロキシ−２−メチル−１−フェニルプロパン−１−オン、１−ヒドロキシ−シクロヘキシルフェニルケトン等がよい。
【００２１】
高屈折率樹脂と低屈折率樹脂を積層して得られるマイクロレンズアレイにおいては、硬化させる際には光、特に紫外線を照射する必要があるので、例えばその照射をガラス基板（１）または（４）を通して行う場合は、硬化反応に有効な紫外光を減衰させる恐れがある。このような場合、光重合開始剤の中でも紫外光スペクトルの長波長側または可視領域に吸収帯を有する２,４,６−トリメチルベンゾイルジフェニルフォスフィンオキサイド、ビス(２,４,６-トリメチルベンゾイル)-フェニルフォスフィンオキサイド等を併用するのがよい。
【００２２】
本発明は、高屈折率樹脂層と低屈折率樹脂層との積層体からなるマイクロレンズアレイ用の高屈折率樹脂層形成用組成物であって、構成成分として下記一般式（１）
【化１３】
0003797223.tif 000010
〔式中、
Ｒ１およびＲ２は独立してＨまたはＣＨ３；
Ｒ３およびＲ４は独立してＯＣＨ２ＣＨ２、ＯＣＨ（ＣＨ３）ＣＨ２、ＯＣＨ（Ｃ２Ｈ５）ＣＨ２、ＯＣＨ２ＣＨ２ＣＨ２またはＯＣＨ２ＣＨ２ＣＨ２ＣＨ２；
ｍおよびｎは独立して０〜４の数、
を表わす〕
で表されるフルオレン誘導体ジ(メタ)アクリレート類、および紫外領域の長波長側または可視領域に吸収帯を有する光重合開始剤を含む光硬化型樹脂組成物を提供する。
【００２３】
光重合開始剤として特に前記した一般式（２）で表される光重合開始剤を使用するとそれを含む高屈折率樹脂層を形成するための樹脂組成物は保存安定性に優れた組成物とすることができ、長期保存しても樹脂組成物中に微小な析出物が生じることがない。このような微小析出物が生じた樹脂組成物をそのまま使用して高屈折率樹脂層を形成すると、その層の中に微小析出物がそのまま存在し、マイクロレンズアレイの光学特性に悪影響を及ぼす。なお、光硬化性樹脂組成物を調製後、すぐに使用する場合は微小析出は発生しないので、上記したアシルホスフィンオキサイド類を光重合開始剤として使用することができる。
【００２４】
ここで、本発明として、
高屈折率樹脂層と低屈折率樹脂層との積層体からなるマイクロレンズアレイ用の高屈折率樹脂層形成用組成物であって、構成成分として下記一般式（１）
【化１４】
0003797223.tif 000011
〔式中、
Ｒ１およびＲ２は独立してＨまたはＣＨ３；
Ｒ３およびＲ４は独立してＯＣＨ２ＣＨ２、ＯＣＨ（ＣＨ３）ＣＨ２、ＯＣＨ（Ｃ２Ｈ５）ＣＨ２、ＯＣＨ２ＣＨ２ＣＨ２またはＯＣＨ２ＣＨ２ＣＨ２ＣＨ２；
ｍおよびｎは独立して０〜４の数、
を表わす〕
で表されるフルオレン誘導体ジ(メタ)アクリレート類、および光重合開始剤として一般式（２）
【化１５】
0003797223.tif 000012
〔式中、
Ｒ５は置換基を有してもよいフェニル基、
Ｒ６はＣ１２以下のアルキル基、
Ｒ７はフェニル基、
を表わす〕
で表される芳香族系アシルホスフィン酸アルキルエステル類を含有することを特徴とするマイクロレンズアレイ用樹脂組成物を提供するものである。
【００２５】
この樹脂組成物は、光硬化して耐光性に優れた高屈折率樹脂層を形成できることに加え、この組成物は、保存中微小な析出物を生成することなく長期にわたって安定であり、そのため、それ自体商品として保存性、輸送性に優れている。
【００２６】
一般式（２）で表わされる本発明の光重合開始剤としては、例えば、２,４,６-トリメチルベンゾイルフェニルホスフィン酸エチルエステルが具体例として挙げられる。
光重合開始剤の添加量は、光重合性モノマーの総量１００重量部に対して０.１〜１０重量部、好ましくは１〜５重量部である。
【００２７】
低屈折率樹脂層は従来から知られている(メタ)アクリレート類、例えばフッ素含有(メタ)アクリレート類を主成分とした(メタ)アクリレート類が使用される。
【００２８】
フルオレン誘導体ジ(メタ)アクリレート類を主成分とする光硬化型樹脂は、従来の高屈折率の硫黄含有(メタ)アクリレート類を主成分とした光硬化型樹脂と比較して一般的に１０倍以上耐光性に優れている。ここでいう耐光性とは、液晶プロジェクターの光源により、マイクロレンズアレイ内の高屈折率樹脂層が劣化着色し、光線透過率が低下することに対する耐性の比較をいう。
【００２９】
耐光性の測定方法を以下に述べる。
〔耐光性の測定方法〕
２枚の厚さ０.５ｍｍの石英ガラス基板に光硬化型樹脂組成物を挟み込み、紫外線を６０００ｍＪ／ｃｍ２照射し硬化させる。この際、樹脂層の厚みは２４±１μｍになるように作製する。この測定サンプルを紫外・可視分光光度計（型式ＵＶ-２５００ＰＣ；島津製作所（株）製）により波長４５０ｎｍの透過率を測定し、これを初期値とする。この測定サンプルに、図２のようにガラス基板に対して垂直方向にメタルハライドランプの照射強度が一定量になるように照射する。
【００３０】
作製したマイクロレンズアレイの耐光性の測定方法も上記方法に従い、低屈折率樹脂層側からメタルハライドランプを照射した。
透過率が初期値から１０％低下したときの照射時間を耐光性の測定結果とする。
【００３１】
高屈折率樹脂として硫黄含有(メタ)アクリレート類を使用すると１０〜４０時間で透過率が１０％以上低下するが、フルオレン誘導体ジ(メタ)アクリレート類を使用すると２００〜２０００時間となり、耐光性が５〜２００倍向上することがわかった。なお、高屈折率樹脂層を構成する樹脂の耐光性の良否が、そのまま、マイクロレンズアレイの耐光性の良否につながる。
【００３２】
加えて、本発明のマイクロレンズアレイの高屈折率樹脂層を形成する光硬化型高屈折率樹脂組成物には、光重合開始剤として一般式（２）で表される芳香族系アシルホスフィン酸アルキルエステル類を使用した場合は、この組成物の保存安定性を極めて良好なものにすることができる。
【００３３】
樹脂組成物溶液の保存安定性の測定方法は下記の通りである。
〔保存安定性の測定方法〕
２枚のガラス板の間に、所定時間放置した樹脂組成物溶液を挟み込み、偏光顕微鏡により倍率５０倍で溶液を観察し、１００ｍｍ２の中に発生する微小な析出物の数を肉眼で測定する。なお、２枚のガラス板には４００μｍ厚のシックネスゲージを置き一定の溶液厚さとする。
【００３４】
（従来技術より有効な効果）
従って、本発明のマイクロレンズアレイは従来のマイクロレンズアレイに比べて以下の長所がある。
１．耐光性に優れているため、液晶プロジェクターの光源による光劣化が非常に小さく、着色しにくいので長期間の使用（長寿命）が可能となる。
２．従来の硫黄含有(メタ)アクリレート類と同等に屈折率が高いため、屈折率差の大きいマイクロレンズアレイを作製できる。
３．光重合開始剤として一般式（２）で表される化合物を用いた高屈折率樹脂層形成用樹脂組成物は液体状態での長期保存安定性に優れ、微小析出物が発生しないため、作製されたマイクロレンズアレイは透明性等の光学特性に優れる。
【００３５】
本発明のマイクロレンズアレイは、液晶プロジェクターのほか、プロジェクションテレビ、ビデオカメラのビューファインダー、携帯用テレビ等にも使用することができる。特に、最近、光強度の大きな光源の使用に起因する光劣化の防止が望まれている液晶プロジェクターに組み込んで使用することに有効である。
図１はマイクロレンズアレイの模式的断面図である。図中、１はガラス基板、２は高屈折率樹脂層、３は低屈折率樹脂層、４はガラス基板を表す。
図２は耐光性測定装置の概略的構成図である。図中、５はメタルハライドランプ、６はガラス基板、７は測定樹脂層（厚さ２４±１μｍ）、８はガラス基板を表す。
以下、本発明を実施例により説明するが、本発明は実施例に限定されるものではない。なお、実施例中、部とあるのは重量部を表す。
【００３６】
実施例 １
式（５）で示される９,９-ビス［４-(２-アクリロイルオキシエトキシ)フェニル］フルオレンと下記式（７）で示されるベンジルメタクリレートをそれぞれ５０部で混合し、これに光重合開始剤として２−ヒドロキシ−２−メチル−１−フェニルプロパン−１−オン（チバ・スペシャルティ・ケミカルズ（株）製、商品名「ダロキュア1173」）１部と２,４,６−トリメチルベンゾイルジフェニルフホスフィンオキサイド（ＢＡＳＦジャパン（株）製、商品名「ルシリンTPO」）２部を混合溶解して、高屈折率樹脂組成物（Ａ）を調製した。この樹脂組成物（Ａ）の紫外線硬化後の屈折率（ｎＤ）は１．６０であった。
【化１６】
0003797223.tif 000013
【００３７】
別に、ヘプタデカフロロデシルアクリレート４８部、ジシクロペンタニルアクリレート１９部、イソボルニルアクリレート１６部、ネオペンチルグリコールジアクリレート１４部を混合攪拌し、これに光重合開始剤として２−ヒドロキシ−２−メチル−１−フェニルプロパン−１−オン（前出）１部と２,４,６−トリメチルベンゾイルジフェニルフホスフィンオキサイド（前出）２部を混合溶解して、低屈折率樹脂組成物（Ｂ）を調製した。この樹脂組成物（Ｂ）の紫外線硬化後の屈折率（ｎＤ）は１.４４であった。
【００３８】
得られた高屈折率樹脂組成物（Ａ）と低屈折率樹脂組成物（Ｂ）を用いて、特開平８−２４０８０２号公報及び特開平８−２０９０７６号公報に記載の方法に準じてマイクロレンズアレイを作製した。なお、ガラス基板としては厚さ０.５ｍｍの石英ガラスを用い、高屈折率樹脂層と低屈折率樹脂層の平均厚さはそれぞれ２４±１μｍとなるように調整した。
【００３９】
具体的には、まず、低屈折率樹脂組成物（Ｂ）を特開平８−２４０８０２号公報第２頁第９０行〜第９７行の紫外線硬化樹脂として同方法により光学素子を形成し、その後、高屈折率樹脂組成物（Ａ）を特開平８−２０９０７６号公報第３頁第６５行〜第４頁第１０行に記載の方法に準じてマイクロレンズアレイを作製した。
【００４０】
作製したマイクロレンズアレイについて耐光性測定を行った結果は１５００時間であった。
【００４１】
比較例 １
下記式（８）で示される硫黄含有メタクリレート（ビス（４−メタクリロイル−チオフェニル）サルファイド（住友精化（株）製）、商品名「MPSMA」）と式（７）で示されるベンジルメタクリレートをそれぞれ５０部で混合し、これに光重合開始剤として２−ヒドロキシ−２−メチル−１−フェニルプロパン−１−オン（前出）１部と２，４，６−トリメチルベンゾイルジフェニルフホスフィンオキサイド（前出）２部を混合溶解して、高屈折率樹脂組成物（Ｃ）を調製した。この樹脂組成物（Ｃ）の紫外線硬化後の屈折率（ｎＤ）は１.６２であった。
【化１７】
0003797223.tif 000014
【００４２】
高屈折率樹脂組成物（Ｃ）と実施例１で作製した低屈折率樹脂組成物（Ｂ）を用いて、実施例１と同様にしてマイクロレンズアレイを作製した。
作製したマイクロレンズアレイについて耐光性評価試験を行った結果は３０時間であった。
【００４３】
実施例１および比較例１より、硫黄含有アクリレートをフルオレン誘導体ジアクリレートに変更することで、マイクロレンズアレイの耐光性が５０倍向上することが分かった。
【００４４】
実施例 ２
前記式（５）で示される９,９-ビス［４-(２-アクリロイルオキシエトキシ)フェニル］フルオレン５０部と前記式（７）で示されるベンジルメタクリレート５０部の混合物に、光重合開始剤として下記式（９）で表される２,４,６-トリメチルベンゾイルフェニルホスフィン酸エチルエステル（ＢＡＳＦジャパン(株)製、商品名「ルシリンＬＲ８８９３」）４部を混合溶解して、光硬化型高屈折率樹脂組成物（Ｄ）を調製した。
【化１８】
0003797223.tif 000015
この樹脂組成物（Ｄ）を９０日間、常温で保存したが微小析出物は生じず、光硬化後の屈折率（ｎＤ）は１.６０であった。
【００４５】
次に９０日間常温で保存した後の高屈折率樹脂組成物（Ｄ）と実施例１の低屈折率樹脂組成物（Ｂ）を用いて、実施例１と同様の手順でマイクロレンズアレイを作製した。
作成したマイクレンズアレイについて耐光性を測定したところ２０００時間であった。
【００４６】
比較例 ２
実施例２における光重合開始剤（９）の代わりに、下記式（１０）
【化１９】
0003797223.tif 000016
で表される２,４,６-トリメチルベンゾイルジフェニルホスフィンオキサイド（ＢＡＳＦジャパン（株）製、商品名「ルシリンＴＰＯ」）(前出)４部を使用した以外は実施例２と同様にして、高屈折率樹脂組成物（ａ）を調製した。
【００４７】
比較例 ３
実施例２における光重合開始剤（９）の代わりに、下記式（１１）
【化２０】
0003797223.tif 000017
で表されるビス(２,４,６-トリメチルベンゾイル)フェニルホスフィンオキサイド（チバ・スペシャルティ・ケミカルズ（株）製、商品名「イルガキュア８１９」）４部を使用した以外は実施例２と同様にして、高屈折率樹脂組成物（ｂ）を調製した。
【００４８】
比較例 ４
実施例２における光重合開始剤（９）の代わりに、下記式（１２）
【化２１】
0003797223.tif 000018
で表されるビス(２,６-ジメトキシベンゾイル)-２,４,４-トリメチルペンチルホスフィンオキサイドと１-ヒドロキシシクロヘキシルフェニルケトンの１：１（重量比）混合物（チバ・スペシャルティ・ケミカルズ（株）製、商品名「イルガキュア１８５０」）４部を使用した以外は実施例２と同様にして、高屈折率樹脂組成物（ｃ）を調製した。
【００４９】
実施例２および比較例２〜４の樹脂組成物の溶液としての保存安定性を測定した結果、比較例２〜４の樹脂組成物(ａ)、(ｂ)および(ｃ)では３日後に微小析出物が１０個程度発生し、５日後には１００〜２００個程度にまで増加した。これに対して実施例２の樹脂組成物（Ｄ）では９０日経過した時点でも析出物の発生は全く見られなかったこととは著しく対照的であった。
【００５０】
実施例２の樹脂組成物（Ｄ）は、光重合開始剤として一般式（２）で表される芳香族系アシルホスフィン酸アルキルエステル類を用いることにより、樹脂組成物の保存安定性が非常に優れることが確認された。
【００５１】
また、比較例２〜４の高屈折率樹脂組成物をそれぞれ５日間常温で保存した後に用いた以外は実施例２と同様にしてマイクロレンズアレイを作製した。作製されたマイクロレンズアレイにはどれにも微小な析出物の存在が目視でも観察され、マイクロレンズアレイの光学特性として望ましくないものであった。
しかし、比較例２〜４の樹脂組成物を調製後直ちに使用してマイクロレンズアレイを作製したところ、上記のような微小な析出物は観察されなかった。
【００５２】
（産業上の利用の可能性）
マイクロレンズアレイの高屈折率樹脂層として使用する本発明の光硬化型高屈折率樹脂組成物は、硬化後の耐光性に優れ、これを用いて作製された本発明のマイクロレンズアレイは耐光性に優れるため強い光源を使用する液晶プロジェクター用として好適である。加えて、光硬化型樹脂組成物には光重合開始剤として一般式（２）で表される芳香族系アシルホスフィン酸アルキルエステル類を用いることにより、溶液としての保存安定性は大幅に改良され、室温放置で３ヶ月経過後でも微小な析出物は全く発生せず、保存安定性は３０倍以上となった。
【図面の簡単な説明】
【図１】  マイクロレンズアレイの模式的断面図である。
【図２】  耐光性測定装置の概略的構成図である。
【符号の説明】
１：ガラス基板
２：高屈折率樹脂層
３：低屈折率樹脂層
４：ガラス基板
５：メタルハライドランプ
６：ガラス基板
７：測定樹脂層（厚さ２４±１μｍ）
８：ガラス基板
【図１】
0003797223.tif 000023
【図２】
0003797223.tif 000024